ПОРИСТЫЕ МИКРОСФЕРЫ ОКСИДА МЕТАЛЛА
POROUS METAL OXIDE MICROSPHERES

Раскрываются пористые микросферы оксида металла, способы их получения и их применения. Микросферы являются подходящими, например, для применения в качестве структурных красителей.
Уровень техники
Традиционные пигменты и красители проявляют цвет благодаря поглощению и отражению света на основе химической структуры. Структурные красители проявляют цвет благодаря эффектам интерференции света на основе физической структуры, а не химической структуры. Структурные красители встречаются в природе, например, в птичьих перьях, крыльях бабочек и некоторых драгоценных камнях. Структурные красители представляют собой материалы, содержащие микроскопически структурированные поверхности, достаточно маленькие для интерференции видимого света и создания цвета. Такие материалы могут быть основаны на фотонных материалах, включая, помимо прочего, опалы, обратные опалы, фотонные гранулы, фотонные сферы или композитные фотонные кристаллы. Термин «фотонный материал» относится к материалу, имеющему степень периодических изменений в его структуре.
Структурные красители могут проявлять высокую стабильность. Соответственно, желательны структурные красители, которые демонстрируют различные цвета видимого света, наблюдаемые невооруженным глазом, когда присутствуют в массе. Такие структурные красители могут быть включены в состав потребительских товаров в качестве замены менее стабильных и/или менее экологически благоприятных пигментов или красителей.
Было установлено, что некоторые пористые микросферы оксида металла обладают высоким качеством цветопередачи. Микросферы обеспечивают цвет, видимый в массе.
Сущность изобретения
Соответственно раскрывается способ получения полимерных микросфер, содержащих полидисперсные полимерные наносферы, причем способ включает образование жидкого раствора или дисперсии монодисперсных полимерных наночастиц; образование по меньшей мере одного дополнительного жидкого раствора или дисперсии монодисперсных полимерных наночастиц; смешивание каждого из растворов или дисперсий вместе; образование капель смеси; и сушку капель с обеспечением полимерных микросфер, содержащих полидисперсные полимерные наносферы; где средние диаметры монодисперсных полимерных наночастиц каждого из растворов или дисперсий являются различными.
Также раскрываются полимерные микросферы, содержащие более чем одну популяцию монодисперсных полимерных наносфер, где каждая популяция монодисперсных полимерных наносфер имеет различные средние диаметры. Объемный образец полимерных микросфер может проявлять цвет, наблюдаемый человеческим глазом.
Также раскрывается способ получения пористых микросфер оксида металла, причем способ включает образование жидкого раствора или дисперсии монодисперсных полимерных наночастиц; образование по меньшей мере одного дополнительного жидкого раствора или дисперсии монодисперсных полимерных наночастиц; смешивание каждого из растворов или дисперсий вместе; где оксид металла добавляют к одному или более из растворов или суспензий и/или где оксид металла добавляют к смеси с образованием жидкой дисперсии полимерных наночастиц и оксида металла; образование жидких капель жидкой дисперсии; сушку капель с обеспечением полимерных матричных микросфер, содержащих полидисперсные полимерные наносферы и оксид металла; и удаление полимерных наносфер из матричных микросфер с обеспечением пористых микросфер оксида металла; где средние диаметры монодисперсных полимерных наночастиц каждого из растворов или дисперсий являются различными.
Также раскрываются пористые микросферы, содержащие оксид металла, где микросферы имеют средний диаметр от около 0.5 мкм до около 100 мкм и среднюю пористость от около 0.10 до около 0.90 или от около 0.10 до около 0.80; где пористые микросферы имеют более чем одну популяцию пор, причем каждая популяция имеет средний диаметр пор, где каждая популяция имеет различный средний диаметр пор; и где средние диаметры пор составляют от около 50 нм до около 999 нм; например, где микросферы имеют первую популяцию пор, имеющую средний диаметр пор от около 50 нм до около 999 нм, и вторую популяцию пор, имеющую средний диаметр пор от около 50 нм до около 999 нм, где первые и вторые средние диаметры пор являются различными.
Также раскрываются пористые микросферы, содержащие оксид металла, где объемный образец пористых микросфер проявляет цвет, наблюдаемый человеческим глазом.
Также раскрываются композиции, содержащие подложку и микросферы согласно настоящему изобретению; например, где композиции представляют собой водные составы, составы на основе масла, составы покрытий, краски, пищевые продукты, пластмассы, косметические составы или материалы для медицинских использований или использований в области безопасности.
Краткое описание чертежей
Раскрытие, описанное в настоящем документе, проиллюстрировано в качестве примера, но в качестве ограничения, на прилагаемых чертежах. Для простоты и ясности иллюстрации признаки, показанные на чертежах, не обязательно изображены в масштабе. Например, размеры некоторых признаков могут быть увеличены относительно других признаков для ясности. Кроме того, в тех случаях, когда это считается целесообразным, на чертежах повторяются ссылочные позиции для обозначения соответствующих или аналогичных элементов.
На Фиг. 1 показана общая схема получения пористых микросфер согласно настоящему изобретению.
На Фиг. 2 показано изображение сканирующего электронного микроскопа (SEM) полимерных матричных микросфер согласно варианту осуществления настоящего изобретения.
На Фиг. 3 показано изображение SEM пористых микросфер оксида кремния согласно варианту осуществления настоящего изобретения.
На Фиг. 4 представлен процесс распылительной сушки согласно некоторым вариантам осуществления настоящего изобретения.
Подробное описание изобретения
Микросферы оксида металла согласно настоящему изобретению или фотонные шарики могут быть получены с применением полимерной временной матрицы. Согласно одному варианту осуществления получают водную коллоидную дисперсию, содержащую полимерные наночастицы и оксид металла, причем полимерные частицы, как правило, имеют наноразмер. Водную коллоидную дисперсию смешивают с непрерывной масляной фазой, например, в микроструйном устройстве, с получением эмульсии типа вода-в-масле. Водные капли эмульсии получают, собирают и сушат с образованием микросфер, содержащих полимерные наночастицы и оксид металла. Полимерные наночастицы (наносферы) затем удаляют, например, посредством кальцинирования, с обеспечением сферических частиц оксида металла микронного размера (микросферы), имеющих высокую степень пористости и поры наноразмера. Микросферы могут иметь различные диаметры пор, причем в результате полимерные частицы являются полидисперсными.
На Фиг. 1 показана общая схема получения пористых микросфер согласно настоящему изобретению. Каплю эмульсии, содержащую полимерные наносферы и оксид металла, сушат для удаления растворителя, получая собранную микросферу, содержащую полимерные наносферы с оксидом металла, в интерстициальных пространствах между полимерными наносферами (матричная микросфера или «прямая структура»). Полимерные наносферы являются полидисперсными. Полимерные наносферы определяют интерстициальное пространство. Кальцинирование приводит к удалению полимера, обеспечивая микросферу оксида металла согласно настоящему изобретению с высокой пористостью или объемом пустот (обратная структура).
Пористые микросферы оксида металла преимущественно спекаются, что приводит к непрерывной твердой структуре, которая является термически и механически стабильной.
Согласно некоторым вариантам осуществления образование и сбор капель проводят в микроструйном устройстве. Микроструйные устройства представляют собой, например, устройства с узкими каналами, имеющие узел образования капель микронного размера, приспособленный для получения капель однородного размера, соединенный с накопительным резервуаром. Микроструйные устройства, например, содержат узел образования капель, имеющий ширину канала от около 10 мкм до около 100 мкм. Устройства, например, изготовлены из полидиметилсилоксана (PDMS) и могут быть изготовлены, например, с помощью мягкой литографии. Эмульсия может быть приготовлена внутри устройства посредством перекачивания водной диспергированной фазы и масляной непрерывной фазы с указанными скоростями в устройство, где происходит смешивание для получения капель эмульсии. Альтернативно, может быть использована эмульсия типа масло-в-воде.
Согласно некоторым вариантам осуществления могут быть использованы методики с вибрирующим соплом. Согласно этим методикам получают жидкую дисперсию, образуются капли, и капли сбрасывают в ванну непрерывной фазы. Затем капли сушат и кальцинируют. Устройство вибрирующего сопла поставляется  и включает, например, шприцевой насос и пульсационный узел. Устройство вибрирующего сопла также может содержать клапан регулирования давления.
Полимерные наночастицы согласно настоящему изобретению имеют средний диаметр от около 50 нм до около 999 нм. Полимерные наносферы являются полидисперсными. Согласно настоящему изобретению полидисперсный образец полимерных наносфер содержит более чем одну монодисперсную популяцию полимерных наносфер, то есть, по меньшей мере первую и вторую монодисперсные популяции полимерных наносфер, где первый и второй средние размеры частиц являются различными.
Подходящие матричные полимеры включают термопластичные полимеры. Например, матричные полимеры выбираю из групп, состоящей из поли(мет)акриловой кислоты, поли(мет)акрилатов, полистиролов, полиакриламидов, поливинилового спирта, поливинилацетата, полистеролов, полиуретанов, полиэтилена, полипропилена, полимолочной кислоты, полиакрилонитрила, поливиниловых простых эфиров, их производных, их солей, их сополимеров и их комбинаций. Например, полимер выбирают из группы, состоящей из полиметилметакрилата, полиэтилметакрилата, поли(н-бутилметакрилата), полистирол, поли(хлорстирола), поли(альфа-метилстирола), поли(N-метилолакриламида), сополимера стирол/метилметакрилата, полиалкилированного акрилата, полигидроксильного акрилата, полиаминоакрилата, плицианоакрилата, полифторированного акрилата, поли(N-метилолакриламида), полиакриловой кислоты, полиметакриловой кислоты, сополимера метилметакрилата/этилакрилата/акриловой кислоты, сополимера стирола/метилметакрилата/акриловой кислоты, поливинилацетата, поливинилпирролидона, поливинилкапролактона, поливинилкапролактама, их производных, их солей и их комбинаций.
Согласно определенным вариантам осуществления настоящего изобретения полимерные матрицы включают полистиролы, включая полистирол и сополимеры полистирола. Сополимеры полистирола включают сополимеры с растворимыми в воде мономерами, например, полистирол/акриловая кислота, полистирол/поли(этиленгликоль)метакрилат и полистирол/стиролсульфонат.
Оксиды металла согласно настоящему изобретению включают оксиды переходных металлов, металлоидов и редкоземельных металлов, например, оксид кремния, оксид титана, оксид алюминия, оксид циркония, оксид церия, оксиды железа, оксид цинка, оксид индия, оксид олова, оксид хрома, смешанные оксиды металла, их комбинации и тому подобное.
Соотношение мас./мас. (масса/масса) полимерных наночастиц и оксида металла составляет, например, от около 0,1/1 до около 10,0/1 или от около 0,5/1 до около 10,0/1.
Непрерывная масляная фаза содержит, например, органический растворитель, кремниевое масло или фторированное масло. Согласно настоящему изобретению "масло" означает органическую фазу, не смешиваемую с водой. Органические растворители включают углеводороды, например, гептан, гексан, толуол, ксилол и тому подобное, а также алканолы, такие как метанол, этанол, пропанол, и т.д.
Капли эмульсии собирают, сушат, и полимер удаляют.Сушку проводят, например, с помощью микроволнового облучения, в термической печи, под вакуумом, в присутствии осушителя, посредством методик распылительной сушки или их комбинации.
Удаление полимера может проводится, например, путем кальцинирования, пиролиза или с помощью растворителя (удаление растворителя). Кальцинирование проводят согласно некоторым вариантам осуществления при температурах по меньшей мере около 200°С, по меньшей мере около 500°С, по меньшей мере около 1000°С, от около 200°С до около 1200°С или от около 200°С до около 700°С. Кальцинирование может проводиться в течение подходящего периода времени, например, от около 0.1 часа до около 12 часов или от около 1 часа до около 8,0 часов. Согласно другим вариантам осуществления кальцинирование может проводиться в течение по меньшей мере около 0,1 часа, по меньшей мере около 1 часа, по меньшей мере около 5 часов или по меньшей мере около 10 часов.
Альтернативно, жидкая дисперсия, содержащая полимерные наночастицы и оксид металла, образуется с масляной диспергированной фазой и непрерывной водной фазой с образованием эмульсии типа масло-в-воде. Капли масла могут быть собраны и высушены, как и капли воды.
Альтернативно, жидкую дисперсию полимерных наночастиц и оксида металла получают и подвергают распылительной сушке с получением полимерных матричных микросфер без образования эмульсии типа жидкость-в-жидкости. Согласно некоторым вариантам осуществления методик распылительной сушки жидкий раствор или дисперсию подают (например, перекачивают) в распылительное сопло, связанное с входом сжатого газа. Поток поступающего материала прокачивается через распылительное сопло с образованием жидких капель. Капли окружены предварительно нагретым газом в испарительной камере, что приводит к испарению растворителя с образованием твердых частиц. Высушенные частицы переносятся осушающим газом через циклон и осаждаются в камере сбора. Газы включают азот и/или воздух. Согласно варианту осуществления процесса распылительной сушки согласно настоящему изобретению жидкий поток поступающего материала содержит воду или масляную фазу, полимерные частицы и необязательно оксид металла. Обеспечиваются полимерные микросферы, содержащие полимерные наносферы с необязательно оксидом металла в интерстициальных пространствах между полимерными наносферами. Полимерные наносферы определяют интерстициальные пространства. Методики распылительной сушки включают в способы и оборудование для струйной распылительной сушки.
В методиках распылительной сушки согласно настоящему изобретению воздух можно считать непрерывной фазой с диспергированной жидкой фазой (эмульсия типа жидкость-в-газе). Согласно определенным вариантам осуществления настоящего изобретения распылительная сушка включает входную температуру от любого из около 100°С, около 105°С, около 110°С, около 115°С, около 120°С, около 130°С, около 140°С, около 150°С, около 160°С или около 170°С до любого из около 180°С, около 190°С, около 200°С, около 210°С, около 215°С или около 220°С. Согласно некоторым вариантам осуществления применяют скорость нагнетания(скорость течения поступающего материала) от любого из около 1 мл/мин, около 2 мл/мин, около 5 мл/мин, около 6 мл/мин, около 8 мл/мин, около 10 мл/мин, около 12 мл/мин, около 14 мл/мин или около 16 мл/мин до любого из около 18 мл/мин, около 20 мл/мин, около 22 мл/мин, около 24 мл/мин, около 26 мл/мин, около 28 мл/мин или около 30 мл/мин. Методики распылительной сушки раскрыты, например, в US2016/0170091.
На Фиг. 4 представлен процесс распылительной сушки согласно некоторым вариантам осуществления настоящего изобретения.
Согласно некоторым вариантам осуществления методик распылительной сушки жидкий раствор или дисперсию подают в распылительное сопло, связанное с входом сжатого газа. Поток поступающего материала прокачивается через распылительное сопло с образованием жидких капель. Капли окружены предварительно нагретым газом в испарительной камере, что приводит к испарению растворителя с образованием твердых частиц. Высушенные частицы переносятся осушающим газом через циклон и осаждаются в камере сбора. Газы включают азот и/или воздух. Согласно варианту осуществления процесса распылительной сушки согласно настоящему изобретению жидкий поток поступающего материала содержит воду, полимерные наночастицы и оксид металла.
Микросферы имеют сферическую или сферически-подобную форму и имеют микронный масштаб, например, имеют средний диаметр от около 0,5 микрона (мкм) до около 100 мкм. Полимерные наночастицы, используемые в качестве матрицы, также являются сферическими и имеют наноразмер, имея средний диаметр, например, от около 50 нм до около 999 нм. Используемый оксид металла также может быть в форме частиц, причем частицы могут иметь наноразмер.
Оксид металла дисперсии может быть обеспечен в виде оксида металла или может быть обеспечен из предшественника оксида металла, например, посредством метода золь-гель.
Сушка капель полимера/оксида металла и удаление полимера обеспечивает микросферы, имеющие пустоты (поры). Как правило, в способах согласно настоящему изобретению, каждая капля обеспечивает одну микросферу. Диаметры пор зависят от размера полимерных частиц. Некоторая «усадка» или уплотнение может происходить при удалении полимера, обеспечивая размеры пор, несколько меньшие, чем исходный размер полимерных частиц, например, на от около 10% до около 40% меньше, чем размер полимерных частиц. Диаметры пор изменяются по мере изменения размера полимерных частиц (являются полидисперсными).
Диаметры пор могут быть согласно некоторым вариантам осуществления настоящего изобретения в интервале от около 50 нм до около 999 нм.
Средняя пористость микросфер оксида металла согласно настоящему изобретению может быть относительно высокой, например, от около 0,10 или около 0,30 до около 0,80 или около 0,90. Средняя пористость микросферы означает общий объем пор как долю объема всей микросферы. Средняя пористость может быть названа «объемная доля».
Согласно некоторым вариантам осуществления пористая микросфера может иметь твердое ядро (центр), где пористость в целом направлена к внешней поверхности микросферы. Согласно другим вариантам осуществления пористая микросфера может иметь полое ядро, где основная часть пористости направлена внутрь микросферы. Согласно другим вариантам осуществления пористость может быть распределена по всему объему микросферы. Согласно другим вариантам осуществления пористость может существовать в виде градиента, с более высокой пористостью к внешней поверхности микросферы и меньшей пористостью или без пористости (твердой) к центру; или с меньшей пористостью в направлении внешней поверхности и с более высокой или полной пористостью (полой) в направлении к центру.
Для любой пористой микросферы средний диаметр микросферы больше, чем средний диаметр пор, например, средний диаметр микросферы по меньшей мере в около 25 раз, по меньшей мере в около 30 раз, по меньшей мере в около 35 раз или по меньшей мере в около 40 раз больше, чем средний диаметр пор.
Согласно некоторым вариантам осуществления соотношение среднего диаметра микросферы и среднего диаметра пор составляет, например, от любого из около 40/1, около 50/1, около 60/1, около 70/1, около 80/1, около 90/1, около 100/1, около 110/1, около 120/1, около 130/1, около 140/1, около 150/1, около 160/1, около 170/1, около 180/1 или около 190/1 до любого из около 200/1, около 210/1, около 220/1, около 230/1, около 240/1, около 250/1, около 260/1, около 270/1, около 280/1, около 290/1, около 300/1, около 310/1, около 320/1, около 330/1, около 340/1 или около 350/1.
Полимерные матричные микросферы, содержащие полидисперсные полимерные наносферы, могут обеспечивать, при удалении полимера, микросферы оксида металла, имеющие поры, которые в общем имеют различные диаметры пор.
Без ограничения теорией, полагают, что объемные образцы микросфер проявляют насыщенный цвет с уменьшенным нежелательным рассеянием света, когда пористость и/или диаметр микросферы и/или диаметр пор находятся в определенном диапазоне. Цветовые свойства объемного образца важны, так как красители используются в массе, например, в краске, чернилах, покрытиях, косметике или материалах для медицинского использования или использования в области безопасности. Согласно некоторым вариантам осуществления микросферы белого цвета желательны, например, для применения в качестве белых красителей. Пористые микросферы содержат в основном оксид металла, то есть они могут состоять в основном из или состоять из оксида металла. Предпочтительно объемный образец пористых микросфер проявляет цвет, наблюдаемый человеческим глазом. Светопоглотитель также может присутствовать в микросферах, что может обеспечивать более насыщенный наблюдаемый цвет. Поглотители включают неорганические и органические пигменты, например, широкополосный поглотитель, такой как углеродная сажа. Поглотители могут быть добавлены, например, путем физического смешивания микросфер и поглотителей вместе или путем включения поглотителей в капли, подлежащие сушке. Для углеродной сажи может использоваться контролируемое кальцинирование для получения углеродной сажи in situ из разложения полимера. Микросфера согласно настоящему изобретению может не иметь наблюдаемого цвета без добавленного светопоглотителя и проявлять наблюдаемый цвет с добавленным светопоглотителем.
Пористые микросферы могут быть использованы в качестве красителей, например, для водных составов, составов на основе масла, красок, составов покрытий, пищевых продуктов, пластмасс, косметических составов или материалов для медицинских использований, или использований в области безопасности. Составы покрытий включают, например, автомобильные покрытия, архитектурные покрытия, лаки и тому подобное.
Пористые микросферы оксида металла согласно настоящему изобретению могут проявлять зависимый от угла цвет или независимый от угла цвет."Зависимый от угла" цвет означает, что наблюдаемый цвет зависит от угла падающего света на образец или от угла между наблюдателем и образцом. «Независимый от угла» цвет означает, что наблюдаемый цвет практически не зависит от угла падающего света на образец или от угла между наблюдателем и образцом.
Независимый от угла цвет может быть достигнут, например, с использованием полидисперсных полимерных наносферы. Независимый от угла цвет также может быть достигнут, когда стадия сушки жидких капель с получением полимерных матричных микросфер выполняется быстро, не позволяя упорядочит полимерные наносферы. Зависимый от угла цвет может быть достигнут, когда стадия сушки жидких капель выполняется медленно.
Например, пористые микросферы могут содержать от около 60,0 мас. % (мае. процент) до около 99,9 мас. % оксид металла и от около 0,1 мас. % до около 40,0 мас. % одного или более светопоглотителей, на основе общей массы микросфер.
Также объектом настоящего изобретения являются полимерные микросферы, содержащие полидисперсные полимерные наносферы, способы их получения и композиции, содержащие их. Способ включает образование водной дисперсии монодисперсных полимерных наночастиц; образование по меньшей мере одной другой водной дисперсии монодисперсных полимерных наночастиц; обеспечение непрерывной масляной фазы; смешивание водных дисперсий и масляной фазы вместе с образованием эмульсии типа вода-в-масле; образование капель эмульсии; и сушку капель эмульсии с обеспечением полимерных микросфер, содержащих полидисперсные полимерные наносферы; где средние диаметры монодисперсных полимерных наночастиц каждой из дисперсий являются различными.
Предпочтительно пористые микросферы и полимерные микросферы могут быть монодисперсными.
Согласно настоящему изобретению размер частиц является синонимом с диаметром частиц и определяется, например, сканирующей электронной микроскопией (SEM) или просвечивающей электронной микроскопией (ТЕМ). Средний размер частиц является синонимом с D50, что означает, что половина популяции находится выше этой точки, а половина - ниже. Размер частиц относится к первичным частицам. Размер частиц может быть измерен методами рассеяния лазерного света, с дисперсиями или сухими порошками. Анализ ртутной порометрии был использован для характеристики пористости микросфер. Ртутная порометрия применяет контролируемое давление к образцу, погруженному в ртуть. Внешнее давление применяется для проникновения ртути в пустоты/поры материала. Величина давления, необходимого для проникновения в пустоты/поры, обратно пропорциональна размеру пустот/пор. Ртутный порозиметр генерирует распределения объема и размера пор по данным о давлении относительно проникновения, полученным устройством с использованием уравнения Уошберна. Например, пористые микросферы оксида кремния, содержащие пустоты/поры со средним размером 165 нм, имеют среднюю пористость 0,8.
Термин «объемный образец» означает популяцию микросфер. Например, объемный образец микросфер представляет собой просто объемную популяцию микросфер, например, ≥0,5 мг, ≥0,7 мг, ≥1,0 мг, ≥2,5 мг, ≥5,0 мг, ≥10,0 мг или ≥25,0 мг. Объемный образец микросфер может быть практически свободен от других компонентов. Термин «пористые микросферы» может означать объемный образец.
2
2
2
2
2
2
2
2
2
2
2
2
2
2
2
Фраза "проявляет цвет, наблюдаемый человеческим глазом" означает, что цвет будет наблюдаться среднестатистическим человеком. Он может наблюдаться для любого объемного образца, распределенного по любой площади поверхности, например, объемного образца, распределенного по площади поверхности от любого из около 1 см, около 2 см, около 3 см, около 4 см, около 5 см или около 6 см до любого из около 7 см, около 8 см, около 9 см, около 10 см, около 11 см, около 12 см, около 13 см, около 14 см или около 15 см. Это также может означать возможность наблюдения стандартным наблюдателем CIE 1931 2° и/или стандартным наблюдателем CIE 1964 10°. Фоном для наблюдения цвета может быть любой фон, например, белый фон, черный фон или темный фон, любой между белым и черным.
Предлог «из» может означать "содержащий", например, "жидкая дисперсия из" может быть интерпретирована как "жидкая дисперсия, содержащая". Термины «микросферы», «наносферы», «капли» и т.д., упоминаемые в настоящем документе, могут означать, например, их множество, их совокупность, их популяцию, их образец или их объемный образец.
Термин "микро" или "микроарзмера" означает от около 0,5 мкм до около 999 мкм. Термин "нано" или "наноразмера" означает от около 1 нм до около 999 нм.
Термины "сферы" и "частицы" могут быть взаимозаменяемыми.
Термин «монодисперсный» применительно к популяции микросфер или наносферы означает частицы, имеющие в общем одинаковые формы и в общем одинаковые диаметры. Например, монодисперсная популяция микросфер или наносфер согласно настоящему изобретению, например, может иметь 90%, 91%, 92%, 93%, 94%, 95%, 96%, 97%, 98% или 99% частиц по количеству, имеющих диаметр в пределах ±7%, ±6%, ±5%, ±4%, ±3%, ±2% или ±1% от среднего диаметра популяции. Термин "монодисперсные полимерные наночастицы" относится к популяции монодисперсных полимерных наночастиц.
Термин «полидисперсный» в отношении наносфер означает образец, содержащий первую монодисперсную популяцию, имеющую первый средний диаметр, и по меньшей мере вторую монодисперсную популяцию, имеющую второй средний диаметр, причем первый и второй диаметры различны. Полидисперсный образец микросфер содержит по меньшей мере две монодисперсные популяции и может содержать 3, 4, 5, 6 и т.д. монодисперсные популяции, каждая из которых имеет свой средний размер частиц. Полидисперсный образец, имеющий только первую и вторую монодисперсные полимерные наносферы, представляет собой «бимодальный» образец, имеющий бимодальное распределение частиц по размерам.
Термин "по существу свободный от других компонентов" означает, например, содержащий ≤5%, ≤4%, ≤3%, ≤2%, ≤1% или ≤0,5 мас. % других компонентов. Подобным образом, признак "по существу нет" означает небольшое количество или отсутствие.
«Подложка» может означать подложку на водной основе или масляной основе или «носитель», причем подложка может быть незначительной частью или основной частью конечной композиции. Подложка также может означать твердое вещество, полутвердое вещество, гель, жидкость, пасту, крем и т.д.
Удаление монодисперсной популяции полимерных наносфер обеспечивает пористые микросферы оксида металла, имеющие соответствующую популяцию пор, имеющую средний диаметр пор. Удаление более чем одной монодисперсной популяции полимерных наносфер (полидисперсных полимерных наносфер) обеспечивает пористые микросферы оксида металла, имеющие соответствующие популяции пор, имеющих различные средние диаметры пор. То есть, пористые микросферы оксида металла, имеющие более чем одну популяцию пор, причем каждая имеет средний диаметр пор, где каждая популяция имеет различный средний диаметр пор, и где средние диаметры пор составляют от около 50 нм до около 999 нм.
Диаметры полимерных наносфер полимерных микросфер и диаметры пор пористых микросфер могут быть, например, бимодальными, тримодальными, квадримодальными и т.д.
Единственное число в настоящем документе относится к одному или к более чем одному (например, по меньшей мере одному) грамматическому объекту. Любые диапазоны, указанные в настоящем документе, являются включительными. Термин «около», используемый повсеместно, используется для описания и учета небольших колебаний. Например, «около» может означать, что числовое значение может быть изменено на ±5%, ±4%, ±3%, ±2%, ±1%, ±0,5%, ±0,4%, ±0,3%, ±0,2%, ±0,1% или ±0,05%. Все числовые значения модифицированы термином «около», независимо от того, указано это явно или нет. Числовые значения, модифицированные термином «около», включают конкретное указанное значение. Например, "около 5,0" включает 5,0.
Патенты США, заявки на патенты США и опубликованные заявки на патенты США, обсуждаемые в настоящем документе, включены сюда посредством ссылки.
Если не указано иное, все части и проценты даны по массе. Массовый процент (мас. %), если не указано иное, приводится на основе всей композиции, без содержания каких-либо летучих веществ, то есть на основе содержания сухих твердых веществ.
Неограничивающий первый набор вариантов осуществления изобретения, направленных на способы получения полимерных микросфер, включает:
Согласно первому варианту осуществления раскрывается способ получения полимерных микросфер, содержащих полидисперсные полимерные наносферы, причем способ включает образование жидкого раствора или дисперсии монодисперсных полимерных наночастиц; образование по меньшей мере одного дополнительного жидкого раствора или дисперсии монодисперсных полимерных наночастиц; смешивание каждого из растворов или дисперсий вместе; образование капель смеси; и сушку капель с обеспечением полимерных микросфер, содержащих полидисперсные полимерные наносферы; где средние диаметры монодисперсных полимерных наночастиц каждого из растворов или дисперсий являются различными.
Сушка капель согласно некоторым вариантам осуществления может включать микроволновое облучение, сушку в печи, сушку в вакууме, сушку в присутствии осушителя или их комбинацию.
Согласно второму варианту осуществления раскрывается способ согласно варианту осуществления 1, включающий смешивание растворов или дисперсий вместе и распылительную сушку смеси с обеспечением полимерных микросфер. Согласно третьему варианту осуществления раскрывается способ согласно варианту осуществления 1, включающий образование жидких капель с помощью вибрирующего сопла. Согласно четвертому варианту осуществления раскрывается способ согласно вариантам осуществления 1-3, в котором жидкие капли представляют собой водные капли. Согласно пятому варианту осуществления раскрывается способ согласно вариантам осуществления 1-3, в котором жидкие капли представляют собой масляные капли.
Согласно шестому варианту осуществления раскрывается способ согласно варианту осуществления 1, включающий обеспечение непрерывной фазы и смешивание растворов или дисперсий с непрерывной фазой с образованием эмульсии, содержащей диспергированный жидкий раствор или диспергированные капли.
Согласно седьмому варианту осуществления раскрывается способ согласно варианту осуществления 6, включающий обеспечение непрерывной масляной фазы и смешивание водных растворов или дисперсий с непрерывной масляной фазой с образованием эмульсии типа вода-в-масле, содержащей водные капли. Согласно восьмому варианту осуществления раскрывается способ согласно варианту осуществления 6, включающий обеспечение непрерывной водной фазы и смешивание масляных растворов или дисперсий с непрерывной фазой с образованием эмульсии типа масло-в-воде, содержащей масляные капли. Согласно девятому варианту осуществления раскрывается способ согласно вариантам осуществления 6-8, включающий сбор капель.
Согласно десятому варианту осуществления раскрывается способ согласно варианту осуществления 9, включающий сушку капель с обеспечением полимерных микросфер, содержащих полидисперсные полимерные наносферы.
Согласно одиннадцатому варианту осуществления раскрывается способ согласно вариантам осуществления 6-10, в котором сушка капель включает микроволновое облучение, сушку в печи, сушку в вакууме, сушку в присутствии осушителя, или их комбинацию. Согласно двенадцатому варианту осуществления раскрывается способ согласно вариантам осуществления 7-11, где масляная фаза или раствор или дисперсия содержит углеводород, кремниевое масло или фторированное масло. Согласно тринадцатому варианту осуществления раскрывается способ согласно вариантам осуществления 6-12, в котором образование капель происходит в микроструйном устройстве.
Согласно четырнадцатому варианту осуществления раскрывается способ согласно вариантам осуществления 6-13, в котором образование капель происходит в микроструйном устройстве, которое содержит узел образования капель, имеющий ширину канала от любого из около 10 мкм, около 15 мкм, около 20 мкм, около 25 мкм, около 30 мкм, около 35 мкм, около 40 мкм или около 45 мкм до любого из около 50 мкм, около 55 мкм, около 60 мкм, около 65 мкм, около 70 мкм, около 75 мкм, около 80 мкм, около 85 мкм, около 90 мкм, около 95 мкм или около 100 мкм. Согласно пятнадцатому варианту осуществления раскрывается способ согласно вариантам осуществления 13 или 14, включающий сбор капель эмульсии из микроструйного устройства.
Согласно шестнадцатому варианту осуществления раскрывается способ согласно любому из предшествующих вариантов осуществления, включающий образование первого жидкого раствора или дисперсии первых монодисперсных полимерных наночастиц и образование второго жидкого раствора или дисперсии вторых монодисперсных полимерных наночастиц; например, где мас./мас. соотношение первых монодисперсных полимерных наночастиц и вторых монодисперсных полимерных наночастиц составляет от любого из около 1/20, около 1/19, около 1/18, около 1/17, около 1/16, около 1/15, около 1/14, около 1/13, около 1/12, около 1/11, около 1/10, около 1/9, около 1/8, около 1/7, около 1/6, около 1/5, около 1/4, около 1/3, около 1/2, или около 1/1 до любого из около 2/1, около 3/1, около 4/1, около 5/1, около 6/1, около 7/1, около 8/1, около 9/1, около 10/1, около 11/1, около 12/1, около 13/1, около 14/1, около 15/1, около 16/1, около 17/1, около 18/1, около 19/1 или около 20/1.
Согласно семнадцатому варианту осуществления раскрывается способ согласно любому из предшествующих вариантов выполнения настоящего изобретения, в котором полимерные наночастицы имеют средний диаметр от любого из около 50 нм, около 75 нм, около 100 нм, около 130 нм, около 160 нм, около 190 нм, около 210 нм, около 240 нм, около 270 нм, около 300 нм, около 330 нм, около 360 нм, около 390 нм, около 410 нм, около 440 нм, около 470 нм, около 500 нм, около 530 нм, около 560 нм, около 590 нм или около 620 нм до любого из около 650 нм, около 680 нм, около 710 нм, около 740 нм, около 770 нм, около 800 нм, около 830 нм, около 860 нм, около 890 нм, около 910 нм, около 940 нм, около 970 нм или около 990 нм.
Согласно восемнадцатому варианту осуществления раскрывается способ согласно любому из предшествующих вариантов выполнения настоящего изобретения, в котором полимеры выбраны из группы, состоящей из поли(мет)акриловой кислоты, поли(мет)акрилатов, полистиролов, полиакриламидов, полиэтилена, полипропилена, полимолочной кислоты, полиакрилонитрила, их производных, их солей, их сополимеров и их комбинаций. Согласно девятнадцатому варианту осуществления раскрывается способ согласно любому из предшествующих вариантов выполнения настоящего изобретения, в котором полимеры выбраны из группы, состоящей из полистиролов, например, сополимеров полистирола, таких как полистирол/акриловая кислота, полистирол/поли(этиленгликоль)метакрилат или полистирол/стиролсульфонат.
Согласно двадцатому варианту осуществления раскрывается способ согласно любому из предшествующих вариантов осуществления, где микросферы имеют средний диаметр от около 0.5 мкм до около 100 мкм. Согласно двадцать первому варианту осуществления раскрывается способ согласно любому из предшествующих вариантов осуществления, где микросферы имеют средний диаметр от около 1 мкм до около 75 мкм, около 2 мкм до около 70 мкм, от около 3 мкм до около 65 мкм, от около 4 мкм до около 60 мкм, от около 5 мкм до около 55 мкм или от около 5 мкм до около 50 мкм; например от любого из около 5 мкм, около 6 мкм, около 7 мкм, около 8 мкм, около 9 мкм, около 10 мкм, около 11 мкм, около 12 мкм, около 13 мкм, около 14 мкм или около 15 мкм до любого из около 16 мкм, около 17 мкм, около 18 мкм, около 19 мкм, около 20 мкм, около 21 мкм, около 22 мкм, около 23 мкм, около 24 мкм или около 25 мкм. Согласно двадцать второму варианту осуществления раскрывается способ согласно любому из предшествующих вариантов осуществления, где микросферы имеют средний диаметр от любого из около 4,5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм.
Согласно двадцать третьему варианту осуществления раскрывается способ согласно любому из предшествующих вариантов осуществления, где объемный образец полимерных микросфер проявляет цвет, наблюдаемый человеческим глазом. Согласно двадцать четвертому варианту осуществления раскрывается способ согласно любому из предшествующих вариантов осуществления, где объемный образец полимерных микросфер проявляет зависимый от угла цвет, наблюдаемый человеческим глазом. Согласно двадцать пятому варианту осуществления раскрывается способ согласно любому из вариантов осуществления 1-23, в котором объемный образец полимерных микросфер проявляет зависимый от угла цвет, наблюдаемый человеческим глазом.
Согласно двадцать шестому варианту осуществления раскрывается способ согласно любому из предшествующих вариантов осуществления, где микросферы являются монодисперсными. Согласно двадцать седьмому варианту осуществления раскрывается способ согласно любому из предшествующих вариантов осуществления, где полимерные микросферы представляют собой объемный образец микросфер.
Согласно двадцать восьмому варианту осуществления раскрывается способ согласно любому из предшествующих вариантов осуществления, включающий добавление оксида металла в один или более жидких растворов или дисперсий; или добавление оксида металла в смесь.
Согласно двадцать девятому варианту осуществления раскрываются полимерные микросферы, полученные согласно любому из предшествующих способов. Согласно тридцатому варианту осуществления раскрывается объемный образец полимерных микросфер, полученных согласно любому из предшествующих способов.
Неограничивающий второй набор вариантов осуществления настоящего изобретения, направленных на полимерные микросферы, включает:
Полимерные микросферы, содержащие более чем одну популяцию монодисперсных полимерных наносфер, где каждая популяция монодисперсных полимерных наносфер имеет различные средние диаметры.
Согласно второму варианту осуществления раскрываются полимерные микросферы согласно варианту осуществления 1, содержащие первую популяцию монодисперсных полимерных наночастиц и вторую популяцию монодисперсных полимерных наночастиц; например, где мас./мас. соотношение первой популяции полимерных наносфер и второй популяции полимерных наносфер составляет от любого из около 1/20, около 1/19, около 1/18, около 1/17, около 1/16, около 1/15, около 1/14, около 1/13, около 1/12, около 1/11, около 1/10, около 1/9, около 1/8, около 1/7, около 1/6, около 1/5, около 1/4, около 1/3, около 1/2, или около 1/1 до любого из около 2/1, около 3/1, около 4/1, около 5/1, около 6/1, около 7/1, около 8/1, около 9/1, около 10/1, около 11/1, около 12/1, около 13/1, около 14/1, около 15/1, около 16/1, около 17/1, около 18/1, около 19/1 или около 20/1.
Согласно третьему варианту осуществления раскрываются полимерные микросферы согласно вариантам осуществления 1 или 2, где полимерные наносферы имеют средний диаметр от любого из около 100 нм, около 130 нм, около 160 нм, около 190 нм, около 210 нм, около 240 нм, около 270 нм, около 300 нм, около 330 нм, около 360 нм, около 390 нм, около 410 нм, около 440 нм, около 470 нм, около 500 нм, около 530 нм, около 560 нм, около 590 нм или около 620 нм до любого из около 650 нм, около 680 нм, около 710 нм, около 740 нм, около 770 нм, около 800 нм, около 830 нм, около 860 нм, около 890 нм, около 910 нм, около 940 нм или около 970 нм.
Согласно четвертому варианту осуществления раскрываются полимерные микросферы согласно любому из предшествующих вариантов осуществления, в котором полимеры выбраны из группы, состоящей из поли(мет)акриловой кислоты, поли(мет)акрилатов, полистиролов, полиакриламидов, полиэтилена, полипропилена, полимолочной кислоты, полиакрилонитрила, их производных, их солей, их сополимеров и их комбинаций.
Согласно пятому варианту осуществления раскрываются полимерные микросферы согласно любому из предшествующих вариантов осуществления, в котором полимеры выбраны из группы, состоящей из полистиролов, например, сополимеров полистирола, таких как полистирол/акриловая кислота, полистирол/поли(этиленгликоль)метакрилат или полистирол/стиролсульфонат.
Согласно шестому варианту осуществления раскрываются полимерные микросферы согласно любому из предшествующих вариантов осуществления, где полимеры каждой популяции полимерных наносфер являются идентичными. Согласно седьмому варианту осуществления раскрываются полимерные микросферы согласно любому из вариантов осуществления 1-5, где полимеры каждой популяции полимерных наносфер являются различными.
Согласно восьмому варианту осуществления раскрываются полимерные микросферы согласно любому из предшествующих вариантов осуществления, где микросферы имеют средний диаметр от около 0.5 мкм до около 100 мкм. Согласно девятому варианту осуществления раскрываются полимерные микросферы согласно любому из предшествующих вариантов осуществления, где микросферы имеют средний диаметр от около 1 мкм до около 75 мкм, около 2 мкм до около 70 мкм, от около 3 мкм до около 65 мкм, от около 4 мкм до около 60 мкм, от около 5 мкм до около 55 мкм или от около 5 мкм до около 50 мкм; например от любого из около 5 мкм, около 6 мкм, около 7 мкм, около 8 мкм, около 9 мкм, около 10 мкм, около 11 мкм, около 12 мкм, около 13 мкм, около 14 мкм или около 15 мкм до любого из около 16 мкм, около 17 мкм, около 18 мкм, около 19 мкм, около 20 мкм, около 21 мкм, около 22 мкм, около 23 мкм, около 24 мкм или около 25 мкм. Согласно десятому варианту осуществления раскрываются полимерные микросферы согласно любому из предшествующих вариантов осуществления, где микросферы имеют средний диаметр от любого из около 4.5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм.
Согласно двенадцатому варианту осуществления раскрываются полимерные микросферы согласно любому из предшествующих вариантов осуществления, где объемный образец полимерных микросфер проявляет цвет, наблюдаемый человеческим глазом. Согласно тринадцатому варианту осуществления раскрываются полимерные микросферы согласно любому из предшествующих вариантов осуществления, где объемный образец полимерных микросфер проявляет зависимый от угла цвет, наблюдаемый человеческим глазом. Согласно четырнадцатому варианту осуществления раскрываются полимерные микросферы согласно любому из вариантов осуществления 1-12, где объемный образец полимерных микросфер проявляет зависимый от угла цвет, наблюдаемый человеческим глазом.
Согласно пятнадцатому варианту осуществления раскрываются полимерные микросферы согласно любому из предшествующих вариантов осуществления, которые являются монодисперсными.
Согласно шестнадцатому варианту осуществления раскрываются полимерные микросферы согласно любому из предшествующих вариантов осуществления, дополнительно содержащие оксид металла.
Неограничивающий третий набор вариантов осуществления настоящего изобретения, направленных на способы получения пористых микросфер оксида металла, включает:
Согласно первому варианту осуществления раскрывается способ получения пористых микросфер оксида металла, причем способ включает образование жидкого раствора или дисперсии монодисперсных полимерных наночастиц; образование по меньшей мере одного дополнительного жидкого раствора или дисперсии монодисперсных полимерных наночастиц; смешивание каждого из растворов или дисперсий вместе; где оксид металла добавляют к одному или более из растворов или суспензий и/или где оксид металла добавляют к смеси с образованием жидкой дисперсии, содержащей полимерные наночастицы и оксид металла; образование жидких капель жидкой дисперсии; сушку капель с обеспечением полимерных матричных микросфер, содержащих полидисперсные полимерные наносферы и оксид металла; и удаление полимерных наносфер из матричных микросфер с обеспечением пористых микросфер оксида металла; где средние диаметры монодисперсных полимерных наночастиц каждого из растворов или дисперсий являются различными.
Согласно второму варианту осуществления раскрывается способ согласно варианту осуществления 1, включающий смешивание растворов или дисперсий вместе и распылительную сушку смеси с образованием полимерных матричных микросфер, и удаление полимерных наносфер из матричных микросфер.
Согласно третьему варианту осуществления раскрывается способ согласно варианту осуществления 1, включающий образование жидких капель с помощью вибрирующего сопла. Согласно четвертому варианту осуществления раскрывается способ согласно вариантам осуществления 1-3, где жидкие капли представляют собой водные капли. Согласно пятому варианту осуществления раскрывается способ согласно вариантам осуществления 1-3, где жидкие капли представляют собой масляные капли.
Согласно шестому варианту осуществления раскрывается способ согласно варианту осуществления 1, включающий обеспечение непрерывной фазы и смешивание жидкой дисперсии с непрерывной фазой с образованием эмульсии, содержащей диспергированные жидкие капли дисперсии. Согласно седьмому варианту осуществления раскрывается способ согласно варианту осуществления 6, включающий обеспечение непрерывной масляной фазы и смешивание водной дисперсии с непрерывной масляной фазой с образованием эмульсии типа вода-в-масле, содержащей водные капли.
Согласно восьмому варианту осуществления раскрывается способ согласно варианту осуществления 6, включающий обеспечение непрерывной водной фазы и смешивание масляной фазы с непрерывной фазой с образованием эмульсии типа масло-в-воде, содержащей масляные капли. Согласно девятому варианту осуществления раскрывается способ согласно вариантам осуществления 6-8, включающий сбор капель. Согласно десятому варианту осуществления раскрывается способ согласно варианту осуществления 9, включающий сушку капель с обеспечением полимерных матричных микросфер, содержащих полидисперсные полимерные наносферы.
Согласно одиннадцатому варианту осуществления раскрывается способ согласно вариантам осуществления 6-10, в котором сушка капель включает микроволновое облучение, сушку в печи, сушку в вакууме, сушку в присутствии осушителя, или их комбинацию.
Согласно двенадцатому варианту осуществления раскрывается способ согласно вариантам осуществления 7-11, в котором масляная фаза или раствор или дисперсия содержит углеводород, кремниевое масло или фторированное масло.
Согласно тринадцатому варианту осуществления раскрывается способ согласно вариантам осуществления 6-12, в котором образование капель происходит в микроструйном устройстве. Согласно четырнадцатому варианту осуществления раскрывается способ согласно вариантам осуществления 6-3, в котором образование капель происходит в микроструйном устройстве, которое содержит узел образования капель, имеющий ширину канала от любого из около 10 мкм, около 15 мкм, около 20 мкм, около 25 мкм, около 30 мкм, около 35 мкм, около 40 мкм или около 45 мкм до любого из около 50 мкм, около 55 мкм, около 60 мкм, около 65 мкм, около 70 мкм, около 75 мкм, около 80 мкм, около 85 мкм, около 90 мкм, около 95 мкм или около 100 мкм. Согласно пятнадцатому варианту осуществления раскрывается способ согласно вариантам осуществления 13 или 14, включающий сбор капель из микроструйного устройства.
Согласно шестнадцатому варианту осуществления раскрывается способ согласно любому из предшествующих вариантов осуществления, включающий образование первого жидкого раствора или дисперсии первых монодисперсных полимерных наночастиц и образование второго жидкого раствора или дисперсии вторых монодисперсных полимерных наночастиц; например, где мас./мас. соотношение первых монодисперсных полимерных наночастиц и вторых монодисперсных полимерных наночастиц составляет от любого из около 1/20, около 1/19, около 1/18, около 1/17, около 1/16, около 1/15, около 1/14, около 1/13, около 1/12, около 1/11, около 1/10, около 1/9, около 1/8, около 1/7, около 1/6, около 1/5, около 1/4, около 1/3, около 1/2, или около 1/1 до любого из около 2/1, около 3/1, около 4/1, около 5/1, около 6/1, около 7/1, около 8/1, около 9/1, около 10/1, около 11/1, около 12/1, около 13/1, около 14/1, около 15/1, около 16/1, около 17/1, около 18/1, около 19/1 или около 20/1.
Согласно семнадцатому варианту осуществления раскрывается способ согласно любому из предшествующих вариантов осуществления, в котором полимерные наночастицы имеют средний диаметр от любого из около 50 нм, около 75 нм, около 100 нм, около 130 нм, около 160 нм, около 190 нм, около 210 нм, около 240 нм, около 270 нм, около 300 нм, около 330 нм, около 360 нм, около 390 нм, около 410 нм, около 440 нм, около 470 нм, около 500 нм, около 530 нм, около 560 нм, около 590 нм или около 620 нм до любого из около 650 нм, около 680 нм, около 710 нм, около 740 нм, около 770 нм, около 800 нм, около 830 нм, около 860 нм, около 890 нм, около 910 нм, около 940 нм, около 970 нм или около 990 нм.
Согласно восемнадцатому варианту осуществления раскрывается способ согласно любому из предшествующих вариантов осуществления, в котором полимер выбран из группы, состоящей из поли(мет)акриловой кислоты, поли(мет)акрилатов, полистиролов, полиакриламидов, полиэтилена, полипропилена, полимолочной кислоты, полиакрилонитрила, их производных, их солей, их сополимеров и их комбинаций. Согласно девятнадцатому варианту осуществления раскрывается способ согласно любому из предшествующих вариантов осуществления, в котором полимер выбран из группы, состоящей из полистиролов, например, сополимеров полистирола, таких как полистирол/акриловая кислота, полистирол/поли(этиленгликоль)метакрилат или полистирол/стиролсульфонат.
Согласно двадцатому варианту осуществления раскрывается способ согласно любому из предшествующих вариантов осуществления, в котором оксид металла представляет собой один или более из оксида кремния, оксида титана, оксида алюминия, оксида циркония, оксида церия, оксидов железа, оксида цинка, оксида индия, оксида олова или оксида хрома.
Согласно двадцать первому варианту осуществления раскрывается способ согласно любому из предшествующих вариантов осуществления, в котором мас./мас. соотношение полимерных наночастиц в общем и оксида металла составляет от любого из около 0,1/1, 0,5/1, около 1,0/1, около 1,5/1, около 2,0/1, около 2,5/1 или около 3,0/1 до любого из около 3,5/1, около 4,0/1, около 5,0/1, около 5,5/1, около 6,0/1, около 6,5/1, около 7,0/1, около 8,0/1, около 9,0/1 или около 10,0/1.
Согласно двадцать второму варианту осуществления раскрывается способ согласно любому из предшествующих вариантов осуществления, в котором сушка капель включает микроволновое облучение, сушку в печи, сушку в вакууме, сушку в присутствии осушителя, или их комбинацию.
Согласно двадцать третьему варианту осуществления раскрывается способ согласно любому из предшествующих вариантов осуществления, в котором удаление полимерных наносфер включает кальцинирование матричных микросфер при температурах от любого из около 200°С, около 350°С, от около 400°С, от около 450°С, около 500°С или около 550°С до любого из около 600°С, около 650°С, около 700°С или около 1200°С в течение периода от любого из около ОД ч (часа), 1 ч, около 1,5 ч, около 2,0 ч, около 2,5 ч, около 3,0 ч, около 3,5 ч или около 4,0 ч до любого из около 4,5 ч, около 5,0 ч, около 5,5 ч, около 6,0 ч, около 6,5 ч, около 7,0 ч, около 7,5 ч, около 8,0 ч или около 12 ч. Альтернативно кальцинирование может проводиться при температурах по меньшей мере около 200°С, по меньшей мере около 500°С, или по меньшей мере около 1000°С, в течение подходящего периода, например, в течение по меньшей мере около 0,1 часа, по меньшей мере около 1 часа, по меньшей мере около 5 часов или по меньшей мере около 10 часов.
Согласно двадцать четвертому варианту осуществления раскрывается способ согласно любому из предшествующих вариантов осуществления, в котором пористые микросферы имеют средний диаметр от около 0,5 мкм до около 100 мкм и среднюю пористость от около 0,10 до около 0,90 или от около 0,10 до около 0,80; где пористые микросферы имеют более чем одну популяцию пор, причем каждая имеет средний диаметр пор, где каждая популяция имеет различный средний диаметр пор; и где средние диаметры пор составляют от около 50 нм до около 999 нм; например, где пористые микросферы имеют первую популяцию пор, имеющую средний диаметр пор от около 50 нм до около 999 нм, и вторую популяцию пор, имеющую средний диаметр пор от около 50 нм до около 999 нм, где первые и вторые средние диаметры пор являются различными.
Согласно двадцать пятому варианту осуществления раскрывается способ согласно любому из предшествующих вариантов осуществления, в котором пористые микросферы имеют средний диаметр от около 1 мкм до около 75 мкм, около 2 мкм до около 70 мкм, от около 3 мкм до около 65 мкм, от около 4 мкм до около 60 мкм, от около 5 мкм до около 55 мкм или от около 5 мкм до около 50 мкм; например от любого из около 5 мкм, около 6 мкм, около 7 мкм, около 8 мкм, около 9 мкм, около 10 мкм, около 11 мкм, около 12 мкм, около 13 мкм, около 14 мкм или около 15 мкм до любого из около 16 мкм, около 17 мкм, около 18 мкм, около 19 мкм, около 20 мкм, около 21 мкм, около 22 мкм, около 23 мкм, около 24 мкм или около 25 мкм.
Согласно двадцать шестому варианту осуществления раскрывается способ согласно любому из предшествующих вариантов осуществления, в котором пористые микросферы имеют среднюю пористость от любого из около 0,10, около 0,12, около 0,14, около 0,16, около 0,18, около 0,20, около 0,22, около 0,24, около 0,26, около 0,28, около 0,30, около 0,32, около 0,34, около 0,36, около 0,38, около 0,40, около 0,42, около 0,44, около 0,46, около 0,48 около 0,50, около 0,52, около 0,54, около 0,56, около 0,58 или около 0,60 до любого из около 0,62, около 0,64, около 0,66, около 0,68, около 0,70, около 0,72, около 0,74, около 0,76, около 0,78, около 0,80 или около 0,90.
Согласно двадцать седьмому варианту осуществления раскрывается способ согласно любому из предшествующих вариантов осуществления, где пористые микросферы имеют средний диаметр пор от любого из около 50 нм, около 60 нм, около 70 нм, около 80 нм, около 100 нм, около 120 нм, около 140 нм, около 160 нм, около 180 нм, около 200 нм, около 220 нм, около 240 нм, около 260 нм, около 280 нм, около 300 нм, около 320 нм, около 340 нм, около 360 нм, около 380 нм, около 400 нм, около 420 нм или около 440 нм до любого из около 460 нм, около 480 нм, около 500 нм, около 520 нм, около 540 нм, около 560 нм, около 580 нм, около 600 нм, около 620 нм, около 640 нм, около 660 нм, около 680 нм, около 700 нм, около 720 нм, около 740 нм, около 760 нм, около 780 нм или около 800 нм.
Согласно двадцать восьмому варианту осуществления раскрывается способ согласно любому из предшествующих вариантов осуществления, где пористые микросферы имеют средний диаметр от любого из около 4,5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм.
Согласно двадцать девятому варианту осуществления раскрывается способ согласно любому из предшествующих вариантов осуществления, в котором пористые микросферы имеют среднюю пористость от любого из около 0,45, около 0,47, около 0,49, около 0,51, около 0,53, около 0,55 или около 0,57 до любого из около 0,59, около 0,61, около 0,63 или около 0,65.
Согласно тридцатому варианту осуществления раскрывается способ согласно любому из предшествующих вариантов осуществления, где пористые микросферы имеют средний диаметр пор от любого из около 220 нм, около 225 нм, около 230 нм, около 235 нм, около 240 нм, около 245 нм или около 250 нм до любого из около 255 нм, около 260 нм, около 265 нм, около 270 нм, около 275 нм, около 280 нм, около 285 нм, около 290 нм, около 295 нм или около 300 нм.
Согласно тридцать первому варианту осуществления раскрывается способ согласно любому из предшествующих вариантов осуществления, где пористые микросферы имеют средний диаметр от любого из около 4,5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм; среднюю пористость от любого из около 0,45, около 0,47, около 0,49, около 0,51, около 0,53, около 0,55 или около 0,57 до любого из около 0,59, около 0,61, около 0,63 или около 0,65; и средний диаметр пор от любого из около 220 нм, около 225 нм, около 230 нм, около 235 нм, около 240 нм, около 245 нм или около 250 нм до любого из около 255 нм, около 260 нм, около 265 нм, около 270 нм, около 275 нм, около 280 нм, около 285 нм, около 290 нм, около 295 нм или около 300 нм.
Согласно тридцать второму варианту осуществления раскрывается способ согласно любому из предшествующих вариантов осуществления, где пористые микросферы содержат от около 60,0 мас. % до около 99,9 мас. % оксида металла, например, содержащие от любого из около 60,0 мас. %, около 64,0 мас. %, около 67,0 мас. %, около 70,0 мас. %, около 73,0 мас. %, около 76,0 мас. %, около 79,0 мас. %, около 82,0 мас. % или около 85,0 мас. % до любого из около 88,0 мас. %, около 91,0 мас. %, около 94,0 мас. %, около 97,0 мас. %, около 98,0 мас. %, около 99,0 мас. % или около 99,9 мас. % оксида металла, на основе общей массы микросфер.
Согласно тридцать третьему варианту осуществления раскрывается способ согласно любому из предшествующих вариантов осуществления, где пористые микросферы содержат от около 0,1 мас. % до около 40,0 мас. % одного или более светопоглотителей, например, содержат от любого из около 0,1 мас. %, около 0,3 мас. %, около 0,5 мас. %, около 0,7 мас. %, около 0,9 мас. %, около 1,0 мас. %, около 1,5 мас. %, около 2,0 мас. %, около 2,5 мас. %, около 5,0 мас. %, около 7,5 мас. %, около 10,0 мас. %, около 13,0 мас. %, около 17,0 мас. %, около 20,0 мас. % или около 22,0 мас. % до любого из около 24,0 мас. %, около 27,0 мас. %, около 29,0 мас. %, около 31,0 мас. %, около 33,0 мас. %, около 35,0 мас. %, около 37,0 мас. %, около 39,0 мас. % или около 40,0 мас. % одного или более светопоглотителей, на основе общей массы микросфер. Согласно тридцать четвертому варианту осуществления раскрывается способ согласно любому из предшествующих вариантов осуществления, где пористые микросферы содержат один или более светопоглотителей, выбранных из группы, состоящей из неорганических и органических пигментов, например, углеродной сажи.
Согласно тридцать пятому варианту осуществления раскрывается способ согласно любому из предшествующих вариантов осуществления, где объемный образец пористых микросфер проявляет цвет, наблюдаемый человеческим глазом. Согласно тридцать шестому варианту осуществления раскрывается способ согласно любому из предшествующих вариантов осуществления, где объемный образец пористых микросфер проявляет независимый от угла цвет, наблюдаемый человеческим глазом. Согласно тридцать седьмому варианту осуществления раскрывается способ согласно любому из вариантов осуществления 1-35, где объемный образец пористых микросфер проявляет зависимый от угла цвет, наблюдаемый человеческим глазом.
Согласно тридцать восьмому варианту осуществления раскрывается способ согласно любому из предшествующих вариантов осуществления, где микросферы являются монодисперсными. Согласно тридцать девятому варианту осуществления раскрывается способ согласно любому из предшествующих вариантов осуществления, где пористые микросферы оксида металла представляют собой объемный образец микросфер.
Согласно сороковому варианту осуществления раскрываются пористые микросферы, полученные согласно любому из предшествующих способов. Согласно сорок первому варианту осуществления раскрывается объемный образец микросфер, полученных согласно любому из предшествующих способов.
Неограничивающий четвертый набор вариантов осуществления настоящего изобретения, направленных на пористые микросферы оксида металла, включает:
Согласно первому варианту осуществления раскрываются пористые микросферы, содержащие оксид металла, где микросферы имеют средний диаметр от около 0.5 мкм до около 100 мкм и среднюю пористость от около 0.10 до около 0.80; где пористые микросферы имеют более чем одну популяцию пор, причем каждая имеет средний диаметр пор, где каждая популяция имеет различный средний диаметр пор; и где средние диаметры пор составляют от около 50 нм до около 999 нм; например, где микросферы имеют первую популяцию пор, имеющую средний диаметр пор от около 50 нм до около 999 нм, и вторую популяцию пор, имеющую средний диаметр пор от около 50 нм до около 999 нм, где первые и вторые средние диаметры пор являются различными.
Согласно второму варианту осуществления раскрываются пористые микросферы согласно варианту осуществления 1, которые имеют средний диаметр от около 1 мкм до около 75 мкм, около 2 мкм до около 70 мкм, от около 3 мкм до около 65 мкм, от около 4 мкм до около 60 мкм, от около 5 мкм до около 55 мкм или от около 5 мкм до около 50 мкм; например, от любого из около 5 мкм, около 6 мкм, около 7 мкм, около 8 мкм, около 9 мкм, около 10 мкм, около 11 мкм, около 12 мкм, около 13 мкм, около 14 мкм или около 15 мкм до любого из около 16 мкм, около 17 мкм, около 18 мкм, около 19 мкм, около 20 мкм, около 21 мкм, около 22 мкм, около 23 мкм, около 24 мкм или около 25 мкм.
Согласно третьему варианту осуществления раскрываются пористые микросферы согласно вариантам осуществления 1 или 2, которые имеют среднюю пористость от любого из около 0,10, около 0,12, около 0,14, около 0,16, около 0,18, около 0,20, около 0,22, около 0,24, около 0,26, около 0,28, около 0,30, около 0,32, около 0.34, около 0.36, около 0.38, около 0.40, около 0.42, около 0.44, около 0.46, около 0,48 около 0,50, около 0,52, около 0,54, около 0,56, около 0,58 или около 0,60 до любого из около 0,62, около 0,64, около 0,66, около 0,68, около 0,70, около 0,72, около 0,74, около 0,76, около 0,78, около 0,80 или около 0,90.
Согласно четвертому варианту осуществления раскрываются пористые микросферы согласно любому из предшествующих вариантов осуществления, где средние диаметры пор составляют от любого от около 50 нм, около 60 нм, около 70 нм, около 80 нм, около 100 нм, около 120 нм, около 140 нм, около 160 нм, около 180 нм, около 200 нм, около 220 нм, около 240 нм, около 260 нм, около 280 нм, около 300 нм, около 320 нм, около 340 нм, около 360 нм, около 380 нм, около 400 нм, около 420 нм или около 440 нм до любого из около 460 нм, около 480 нм, около 500 нм, около 520 нм, около 540 нм, около 560 нм, около 580 нм, около 600 нм, около 620 нм, около 640 нм, около 660 нм, около 680 нм, около 700 нм, около 720 нм, около 740 нм, около 760 нм, около 780 нм или около 800 нм.
Согласно пятому варианту осуществления раскрываются пористые микросферы согласно любому из предшествующих вариантов осуществления, которые имеют средний диаметр от любого из около 4,5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм.
Согласно шестому варианту осуществления раскрываются пористые микросферы согласно любому из предшествующих вариантов осуществления, которые имеют среднюю пористость от любого из около 0,45, около 0,47, около 0,49, около 0,51, около 0,53, около 0,55 или около 0,57 до любого из около 0,59, около 0,61, около 0,63 или около 0,65.
Согласно седьмому варианту осуществления раскрываются пористые микросферы согласно любому из предшествующих вариантов осуществления, где средние диаметры пор составляют от любого от около 220 нм, около 225 нм, около 230 нм, около 235 нм, около 240 нм, около 245 нм или около 250 нм до любого из около 255 нм, около 260 нм, около 265 нм, около 270 нм, около 275 нм, около 280 нм, около 285 нм, около 290 нм, около 295 нм или около 300 нм.
Согласно восьмому варианту осуществления раскрываются пористые микросферы согласно любому из предшествующих вариантов осуществления, которые имеют средний диаметр от любого из около 4,5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм; и которые имеют среднюю пористость от любого из около 0,45, около 0,47, около 0,49, около 0,51, около 0,53, около 0,55 или около 0,57 до любого из около 0,59, около 0,61, около 0,63 или около 0,65; и которые имеют средние диаметры пор от любого из около 220 нм, около 225 нм, около 230 нм, около 235 нм, около 240 нм, около 245 нм или около 250 нм до любого из около 255 нм, около 260 нм, около 265 нм, около 270 нм, около 275 нм, около 280 нм, около 285 нм, около 290 нм, около 295 нм или около 300 нм.
Согласно девятому варианту осуществления раскрываются пористые микросферы согласно любому из предшествующих вариантов осуществления, содержащие от около 60,0 мас. % до около 99,9 мас. % оксида металла, например содержащие от любого из около 60,0 мас. %, около 64,0 мас. %, около 67,0 мас. %, около 70,0 мас. %, около 73,0 мас. %, около 76,0 мас. %, около 79,0 мас. %, около 82,0 мас. % или около 85,0 мас. % до любого из около 88,0 мас. %, около 91,0 мас. %, около 94,0 мас. %, около 97,0 мас. %, около 98,0 мас. %, около 99,0 мас. % или около 99,9 мас. % оксида металла, на основе общей массы микросфер.
Согласно десятому варианту осуществления раскрываются пористые микросферы согласно любому из предшествующих вариантов осуществления, где оксид металла выбран из группы, состоящей из оксида кремния, оксида титана, оксида алюминия, оксида циркония, оксида церия, оксидов железа, оксида цинка, оксида индия, оксида олова, оксида хрома и их комбинаций. Согласно одиннадцатому варианту осуществления раскрываются пористые микросферы согласно любому из предшествующих вариантов осуществления, где оксид металла выбран из группы, состоящей из оксида кремния, оксида титана, оксида алюминия и их комбинаций.
Согласно двенадцатому варианту осуществления раскрываются пористые микросферы согласно любому из предшествующих вариантов осуществления, содержащие от около 0,1 мас. % до около 40,0 мас. % одного или более светопоглотителей, например содержащие от любого из около 0,1 мас. %, около 0,3 мас. %, около 0,5 мас. %, около 0,7 мас. %, около 0,9 мас. %, около 1,0 мас. %, около 1,5 мас. %, около 2,0 мас. %, около 2,5 мас. %, около 5,0 мас. %, около 7,5 мас. %, около 10,0 мас. %, около 13,0 мас. %, около 17,0 мас. %, около 20,0 мас. % или около 22,0 мас. % до любого из около 24,0 мас. %, около 27,0 мас. %, около 29,0 мас. %, около 31,0 мас. %, около 33,0 мас. %, около 35,0 мас. %, около 37,0 мас. %, около 39,0 мас. % или около 40,0 мас. % одного или более светопоглотителей, на основе общей массы микросфер. Согласно тринадцатому варианту осуществления раскрываются пористые микросферы согласно любому из предшествующих вариантов осуществления, содержащие один или более светопоглотителей, выбранных из группы, состоящей из неорганических и органических пигментов, например, углеродной сажи.
Согласно пятнадцатому варианту осуществления раскрываются пористые микросферы согласно любому из предшествующих вариантов осуществления, где объемный образец пористых микросфер проявляет цвет, наблюдаемый человеческим глазом. Согласно пятнадцатому варианту осуществления раскрываются пористые микросферы согласно любому из предшествующих вариантов осуществления, где объемный образец пористых микросфер проявляет независимый от угла цвет, наблюдаемый человеческим глазом. Согласно шестнадцатому варианту осуществления раскрываются пористые микросферы согласно любому из вариантов осуществления 1-14, где объемный образец пористых микросфер проявляет зависимый от угла цвет, наблюдаемый человеческим глазом.
Согласно семнадцатому варианту осуществления раскрываются пористые микросферы согласно любому из предшествующих вариантов осуществления, где микросферы являются монодисперсными.
Согласно восемнадцатому варианту осуществления раскрывается композиция, содержащая подложку и пористые микросферы согласно любому из предшествующих вариантов осуществления. Согласно девятнадцатому варианту осуществления раскрывается композиция согласно варианту осуществления 18, которая представляет собой водный состав, состав на основе масла, покрывающий состав, пищевой продукт, краску, пластмассу, косметический состав или материал для медицинского использования или использования в области безопасности.
Неограничивающий пятый набор вариантов осуществления настоящего изобретения, направленных на микросферы оксида металла, включает:
Согласно первому варианту осуществления раскрываются пористые микросферы, содержащие оксид металла, где объемный образец пористых микросфер проявляет цвет, наблюдаемый человеческим глазом; где пористые микросферы имеют более чем одну популяцию пор, причем каждая имеет средний диаметр пор, где каждая популяция имеет различный средний диаметр пор.
Согласно второму варианту осуществления раскрываются пористые микросферы согласно варианту осуществления 1, где микросферы имеют средний диаметр от около 0.5 мкм до около 100 мкм и среднюю пористость от около 0.10 до около 0.90 или от около 0.10 до около 0.80; где пористые микросферы имеют более чем одну популяцию пор, причем каждая популяция имеет средний диаметр пор, где каждая популяция имеет различный средний диаметр пор; и где средние диаметры пор составляют от около 50 нм до около 999 нм; например, где микросферы имеют первую популяцию пор, имеющую средний диаметр пор от около 50 нм до около 999 нм, и вторую популяцию пор, имеющую средний диаметр пор от около 50 нм до около 999 нм, где первые и вторые средние диаметры пор являются различными.
Согласно третьему варианту осуществления раскрываются пористые микросферы согласно вариантам осуществления 1 или 2, которые имеют средний диаметр от около 1 мкм до около 75 мкм, около 2 мкм до около 70 мкм, от около 3 мкм до около 65 мкм, от около 4 мкм до около 60 мкм, от около 5 мкм до около 55 мкм или от около 5 мкм до около 50 мкм; например от любого из около 5 мкм, около 6 мкм, около 7 мкм, около 8 мкм, около 9 мкм, около 10 мкм, около 11 мкм, около 12 мкм, около 13 мкм, около 14 мкм или около 15 мкм до любого из около 16 мкм, около 17 мкм, около 18 мкм, около 19 мкм, около 20 мкм, около 21 мкм, около 22 мкм, около 23 мкм, около 24 мкм или около 25 мкм.
Согласно четвертому варианту осуществления раскрываются пористые микросферы согласно любому из предшествующих вариантов осуществления, которые имеют среднюю пористость от любого из около 0,10, около 0,12, около 0,14, около 0,16, около 0,18, около 0,20, около 0,22, около 0,24, около 0,26, около 0,28, около 0,30, около 0,32, около 0,34, около 0,36, около 0,38, около 0,40, около 0,42, около 0,44, около 0,46, около 0,48 около 0,50, около 0,52, около 0,54, около 0,56, около 0,58 или около 0,60 до любого из около 0,62, около 0,64, около 0,66, около 0,68, около 0,70, около 0,72, около 0,74, около 0,76, около 0,78, около 0,80 или около 0,90.
Согласно пятому варианту осуществления раскрываются пористые микросферы согласно любому из предшествующих вариантов осуществления, которые имеют средние диаметры пор от любого из около 50 нм, около 60 нм, около 70 нм, около 80 нм, около 100 нм, около 120 нм, около 140 нм, около 160 нм, около 180 нм, около 200 нм, около 220 нм, около 240 нм, около 260 нм, около 280 нм, около 300 нм, около 320 нм, около 340 нм, около 360 нм, около 380 нм, около 400 нм, около 420 нм или около 440 нм до любого из около 460 нм, около 480 нм, около 500 нм, около 520 нм, около 540 нм, около 560 нм, около 580 нм, около 600 нм, около 620 нм, около 640 нм, около 660 нм, около 680 нм, около 700 нм, около 720 нм, около 740 нм, около 760 нм, около 780 нм или около 800 нм.
Согласно шестому варианту осуществления раскрываются пористые микросферы согласно любому из предшествующих вариантов осуществления, которые имеют средний диаметр от любого из около 4,5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм.
Согласно седьмому варианту осуществления раскрываются пористые микросферы согласно любому из предшествующих вариантов осуществления, которые имеют среднюю пористость от любого из около 0,45, около 0,47, около 0,49, около 0,51, около 0,53, около 0,55 или около 0,57 до любого из около 0,59, около 0,61, около 0,63 или около 0,65.
Согласно восьмому варианту осуществления раскрываются пористые микросферы согласно любому из предшествующих вариантов осуществления, которые имеют средние диаметры пор от любого из около 220 нм, около 225 нм, около 230 нм, около 235 нм, около 240 нм, около 245 нм или около 250 нм до любого из около 255 нм, около 260 нм, около 265 нм, около 270 нм, около 275 нм, около 280 нм, около 285 нм, около 290 нм, около 295 нм или около 300 нм.
Согласно девятому варианту осуществления раскрываются пористые микросферы согласно любому из предшествующих вариантов осуществления, которые имеют средний диаметр от любого из около 4,5 мкм, около 4,8 мкм, около 5,1 мкм, около 5,4 мкм, около 5,7 мкм, около 6,0 мкм, около 6,3 мкм, около 6,6 мкм, около 6,9 мкм, около 7,2 мкм или около 7,5 мкм до любого из около 7,8 мкм около 8,1 мкм, около 8,4 мкм, около 8,7 мкм, около 9,0 мкм, около 9,3 мкм, около 9,6 мкм или около 9,9 мкм; и которые имеют среднюю пористость от любого из около 0,45, около 0,47, около 0,49, около 0,51, около 0,53, около 0,55 или около 0,57 до любого из около 0,59, около 0,61, около 0,63 или около 0,65; и которые имеют средние диаметры пор от любого из около 220 нм, около 225 нм, около 230 нм, около 235 нм, около 240 нм, около 245 нм или около 250 нм до любого из около 255 нм, около 260 нм, около 265 нм, около 270 нм, около 275 нм, около 280 нм, около 285 нм, около 290 нм, около 295 нм или около 300 нм.
Согласно десятому варианту осуществления раскрываются пористые микросферы согласно любому из предшествующих вариантов осуществления, содержащие от около 60,0 мас. % до около 99,9 мас. % оксида металла, например содержащие от любого из около 60,0 мас. %, около 64,0 мас. %, около 67,0 мас. %, около 70,0 мас. %, около 73,0 мас. %, около 76,0 мас. %, около 79,0 мас. %, около 82,0 мас. % или около 85,0 мас. % до любого из около 88,0 мас. %, около 91,0 мас. %, около 94,0 мас. %, около 97,0 мас. %, около 98,0 мас. %, около 99,0 мас. % или около 99,9 мас. % оксида металла, на основе общей массы микросфер.
Согласно одиннадцатому варианту осуществления раскрываются пористые микросферы согласно любому из предшествующих вариантов осуществления, где оксид металла выбран из группы, состоящей из оксида кремния, оксида титана, оксида алюминия, оксида циркония, оксида церия, оксидов железа, оксида цинка, оксида индия, оксида олова, оксида хрома и их комбинаций. Согласно двенадцатому варианту осуществления раскрываются пористые микросферы согласно любому из предшествующих вариантов осуществления, где оксид металла выбран из группы, состоящей из оксида кремния, оксида титана, оксида алюминия и их комбинаций.
Согласно тринадцатому варианту осуществления раскрываются пористые микросферы согласно любому из предшествующих вариантов осуществления, содержащие около 0,1 мас. % до около 40,0 мас. % одного или более светопоглотителей, например, содержащие от любого из около 0,1 мас. %, около 0,3 мас. %, около 0,5 мас. %, около 0,7 мас. %, около 0,9 мас. %, около 1,0 мас. %, около 1,5 мас. %, около 2,0 мас. %, около 2,5 мас. %, около 5,0 мас. %, около 7,5 мас. %, около 10,0 мас. %, около 13,0 мас. %, около 17,0 мас. %, около 20,0 мас. % или около 22,0 мас. % до любого из около 24,0 мас. %, около 27,0 мас. %, около 29,0 мас. %, около 31,0 мас. %, около 33,0 мас. %, около 35,0 мас. %, около 37,0 мас. %, около 39,0 мас. % или около 40,0 мас. % одного или более светопоглотителей, на основе общей массы микросфер. Согласно четырнадцатому варианту осуществления раскрываются пористые микросферы согласно любому из предшествующих вариантов осуществления, содержащие один или более светопоглотителей, выбранных из группы, состоящей из неорганических и органических пигментов, например, углеродную сажу.
Согласно пятнадцатому варианту осуществления раскрываются пористые микросферы согласно любому из предшествующих вариантов осуществления, где объемный образец пористых микросфер проявляет цвет, наблюдаемый человеческим глазом.
Согласно шестнадцатому варианту осуществления раскрываются пористые микросферы согласно любому из предшествующих вариантов осуществления, где микросферы являются монодисперсными.
Согласно семнадцатому варианту осуществления раскрываются пористые микросферы согласно любому из предшествующих вариантов осуществления, где объемный образец пористых микросфер проявляет независимый от угла цвет, наблюдаемый человеческим глазом. Согласно восемнадцатому варианту осуществления раскрываются пористые микросферы согласно любому из вариантов осуществления 1-16, где объемный образец пористых микросфер проявляет зависимый от угла цвет, наблюдаемый человеческим глазом.
Согласно девятнадцатому варианту осуществления раскрывается композиция, содержащая подложку и пористые микросферы согласно любому из предшествующих вариантов осуществления. Согласно двадцатому варианту осуществления раскрывается композиция согласно варианту осуществления 19, которая представляет собой водный состав, состав на основе масла, покрывающий состав, пищевой продукт, краску, пластмассу, косметический состав или материал для медицинского использования или использования в области безопасности.
Примеры
Пример 1 Полимерные микросферы
Сополимер стирол/акриловая кислота получали следующим образом: 230 мл деионизированной воды (DI) добавляли в 3-х горлую реакционную колбу, оборудованную термометром, конденсатором, магнитной мешалкой, с атмосферой азота. Воду нагревали до 80°С, и 10 г стирола добавляли при перемешивании, а затем 100 мг акриловой кислоты, растворенной в 10 мл DI воды, через шприц. 100 мг персульфата аммония растворяли в 10 мл DI воды и добавляли в перемешиваемую смесь посредством шприца. Реакционную смесь перемешивали в течение 24 часов при 80°С. Полимерной коллоидной дисперсии позволили охладиться до комнатной температуры и очищали посредством центрифугирования, получая полистирольные наносферы, имеющие средний размер частиц 250 нм.
Подобным образом, сополимер стирол/акриловая кислота готовят с получением наносфер полистирола, имеющих средний размер частиц 350 нм.
Первую водную коллоидную дисперсию полистирола (250 нм) смешивали со второй водной коллоидной дисперсией полистирола (350 нм) при мас./мас. соотношении 7/3, и смесь разбавляли до 1 мас. % деионизированной водой и обрабатывали ультразвуком для предотвращения агломерации частиц. Сплошная масляная фаза содержит 0,1 мас. % поверхностно-активного вещества полиэтиленгликоля/простого перфторполиэфира во фторированном масле. Водную коллоидную дисперсию и масло каждое впрыскивали в микроструйное устройство, имеющее узел образования капель диаметром 50 мкм, через шприцы, связанные с насосами. Системе дали возможность уравновеситься, пока не образовались монодисперсные капли. Монодисперсные капли собирали в резервуар.
Собранные капли сушили в печи при 45°С в течение 4 часов с обеспечением монодисперсных полимерных микросфер. Монодисперсные микросферы полистирола содержат наносферы полистирола, имеющие бимодальное распределение частиц по размеру.
Пример 2 Пористые микросферы оксида металла
Пример 1 повторяли, добавляя 1 мас. % наночастиц оксида кремния к водной смеси первой и второй коллоидных дисперсий перед смешиванием с масляной фазой с образованием эмульсии типа вода-в-масле. Собранные капли из микроструйного устройства сушили, как в примере 1, с образованием полимерных матричных микросфер. Полимерные матричные микросферы кальцинировали посредством помещения на кремниевую подложку, нагревания от комнатной температуры до 500°С в течение 3 часов, поддерживания при 500°С в течение 2 часов и охлаждения обратно до комнатной температуры в течение 3 часов. Обеспечиваются монодисперсные моносферы оксида кремния, имеющие средний диаметр 15 микрон.
На Фиг. 2 и Фиг. 3 представлены изображения сканирующего электронного микроскопа (SEM) полимерной матричной микросферы и пористой микросферы оксида кремния, полученных подобным образом.
Пример 3 Пористые микросферы оксида кремния, содержащие светопоглотитель
Продукт из Примера 2 физически смешивают с водной дисперсией углеродной сажи или с порошком углеродной сажи при различных массовых содержаниях. Обеспечиваются монодисперсные пористые микросферы оксида кремния, содержащие углеродную сажу в количестве 0,5 мас. %, 1 мас. %, 2 мас. %, 3 мас. %, 4 мас. % и 5 мас. %, на основе общей массы микросфер.
Пример 4 Способы сушки
Примеры 1-3 повторяли, при этом на стадии сушки применяли микроволновое облучение, сушку в вакууме и/или сушку в присутствии осушителя.
Пример 5 Получение пористых микросфер оксида кремния посредством распылительной сушки
Сополимер стирола/акриловой кислоты получали следующим образом: 230 мл деионизированной (DI) воды добавляли в трехгорлую реакционную колбу, снабженную термометром, конденсатором, магнитной мешалкой и атмосферой азота. Воду нагревали до 80°С и при перемешивании добавляли 10 г стирола, а затем через шприц добавляли 100 мг акриловой кислоты, растворенной в 10 мл деионизированной воды. 100 мг персульфата аммония растворяли в 10 мл деионизированной воды и добавляли к перемешиваемой смеси с помощью шприца. Реакционную смесь перемешивали в течение 24 часов при 80°С. Полимерной коллоидной дисперсии дали остыть до комнатной температуры и очистили центрифугированием, получая полистирольные наносферы со средним размером частиц 250 нм.
Подобным образом, сополимер стирол/акриловая кислота готовят с получением наносфер полистирола, имеющих средний размер частиц 350 нм.
Первую водную коллоидную дисперсию полистирола (250 нм) смешивали со второй водной коллоидной дисперсией полистирола (350 нм) при мас./мас. соотношении 7/3, и смесь разбавляли до 1 мас. % деионизированной водой и 1 мас. % наночастиц оксида кремния добавили к смеси, которую обрабатывали ультразвуком для предотвращения агломерации частиц. Водную дисперсию высушили распылительной сушкой с обеспечением полимерных матричных микросфер, содержащих полидисперсные полимерные наносферы и оксид кремния. Микросферы кальцинировали посредством нагревания от комнатной температуры до 500°С в течение 3 часов, хранили при 500°С в течение 2 часов, и обратно охлаждали до комнатной температуры в течение 3 часов. Получали пористые микросферы оксида кремния.
Пример 6 Видимый цвет объемного образца
В этих примерах объемных цветных образцов 0.5 миллиграмм пористых микросфер равномерно помещали в прозрачный стеклянный сосуд объемом 10 мл, имеющий площадь дна 6 см. Цвет наблюдался человеческим глазом.
Образец пористых микросфер оксида кремния готовят аналогично Примеру 2, с полистирольными наносферами, имеющими средние размеры частиц 420 нм и 460 нм при мас./мас. соотношении 7: 3. Образец демонстрирует красный цвет.
Образец пористых микросфер оксида кремния готовят в соответствии со способом примера 5, где полистирольные наносферы имеют средние размеры частиц 360 нм и 420 нм при мас./мас. соотношении 4: 1 и мас./мас. соотношении полимера и оксида кремния 4: 1. Пористые микросферы имеют пористость 0,55 и имеют выраженный зеленый цвет.Образцы также готовят, где мас./мас. соотношение полимера и оксида кремния составляет 2: 1, обеспечивая пористые микросферы, имеющие пористость 0,45 и проявляющие выраженный оранжевый цвет.
Пример 7 Пористые микросферы оксида цинка
Образец пористых микросфер оксида цинка получали согласно способу по Примеру 5, где наносферы полистирола имеют средние размеры частиц 250 нм и 320 нм при мас./мас. соотношении 1:1, и где мас./мас. соотношение полимера и оксида цинка составляет 1:2.
Пример 8 Пористые микросферы оксида кремния/оксида титана
Образец пористых микросфер, содержащих оксид кремния и оксид титана, получали согласно способу по Примеру 2, где наносферы полистирола имеют средние размеры частиц 350 нм и 460 нм при мас./мас. соотношении 1:4, и где мас./мас. соотношение полимера и оксида металла в общем составляет 3:1. Мас./мас. соотношение оксида кремния и оксида титана составляет 9:1.